Pâte inhibitrice de corrosion pour une utilisation dans un aéronef, comprenant une utilisation avec : un joint, comme anti-grippant ou l'installation par voie humide d'organes de fixation pour une utilisation dans un aéronef ou une utilisation sur une pièce d'avion, la pâte inhibitrice de corrosion comprenant : - une base polymère organique non durcissante, à un composant, sans solvant, hydrophobe, sans retrait, ayant une consistance uniforme, ayant une viscosité d’entre 300 et 10 000 centipoises à 20°C, et ayant une masse moléculaire d’entre 1 000 et 100 000, la base étant exempte de chrome, de chromates, de sulfures, de polysulfures, de silicone et de distillats de pétrole, et de solvants ; et, - des particules, chargées dans la base de manière suffisante pour conduire à une viscosité d’entre 9 000 et 10 000 000 centipoises, lesdites particules étant des particules inertes et/ou des particules métalliques revêtues ou non revêtues. Pâte selon la revendication 1, comprenant en outre des inhibiteurs de corrosion non métalliques. Pâte selon l’une quelconque des revendications précédentes, dans laquelle les particules sont des particules métalliques dont les dimensions les plus longues sont dans la plage de 1 à 300 microns. Pâte selon l'une quelconque des revendications précédentes, dans laquelle les particules métalliques sont de l'aluminium, du magnésium, du zinc et/ou un alliage de ceux-ci. Pâte selon l’une des revendications 3 ou 4, dans laquelle les particules métalliques sont revêtues par un revêtement électriquement conducteur ou semi-conducteur. Pâte selon la revendication 5, dans laquelle le revêtement est une TCP (Trivalent Chromium Passivation - Passivation au Chrome Trivalent). Pâte selon la revendication 5, dans laquelle le revêtement est un revêtement de molybdate. Pâte selon l'une quelconque des revendications 1 à 7, dans laquelle les particules inertes sont des polymères. Pâte selon l'une quelconque des revendications précédentes, dans laquelle les particules sont chargées à raison de 10 à 85 pour cent du poids total de la pâte. Pâte selon la revendication 2 ou l'une quelconque des revendications 3 à 9 lorsqu'elle est dans la dépendance de la revendication 2, dans laquelle ; les particules comprennent des particules métalliques dont les dimensions les plus longues sont dans la plage de 1 à 200 microns ; les particules métalliques sont de l'aluminium, du magnésium, du zinc et/ou un alliage de ceux-ci ; et les particules métalliques sont revêtues par un revêtement électriquement conducteur ou semi-conducteur. Pâte selon la revendication 2 ou l'une quelconque des revendications 3 à 10 lorsqu'elle est dans la dépendance de la revendication 2, dans laquelle la pâte est non hygroscopique. Pâte selon la revendication 2 ou l'une quelconque des revendications 3 à 11 lorsqu'elle est dans la dépendance de la revendication 2, dans laquelle la pâte est résistante au séchage. Pâte selon la revendication 2 ou l'une quelconque des revendications 3 à 12 lorsqu'elle est dans la dépendance de la revendication 2, dans laquelle lesdits composés inhibiteurs de corrosion comprennent un ou plusieurs parmi : un sel de lithium, un complexe mixte d'oxalate de zinc et d’oxalate de magnésium, un polycarboxylate métallique, un sel de magnésium, un sel phosphate, ou étant un inhibiteur de corrosion exempt de chrome. Pâte selon la revendication 2 ou l'une quelconque des revendications 3 à 13 lorsqu'elle est dans la dépendance de la revendication 2, dans laquelle l'inhibiteur de corrosion est ionique, organométallique covalent ou organique. Pâte selon la revendication 2 ou l'une quelconque des revendications 3 à 14 lorsqu'elle est dans la dépendance de la revendication 2, comprenant au moins un inhibiteur de corrosion choisi dans le groupe comprenant : un sel de lithium, un sel de lithium organique ou inorganique, le phosphate de lithium, un phosphate cationique, le carbonate de lithium, au moins un polycarboxylate métallique, les matières non métalliques contenant du magnésium, un polycarboxylate cationique, l’oxyde de magnésium, les sels oxyaminophosphates de magnésium, le carbonate de magnésium et l’hydroxyde de magnésium, le citrate de magnésium, l’oxalate de magnésium, le citrate de zinc, l’oxalate de zinc, les composés organométalliques et les combinaisons de ceux-ci. Pâte selon la revendication 2 ou l'une quelconque des revendications 3 à 15 lorsqu'elle est dans la dépendance de la revendication 2, dans laquelle l'inhibiteur de corrosion est exempt de lithium. Pâte selon l’une quelconque des revendications précédentes, dans laquelle la base est non adhésive à un substrat. Pâte selon la revendication 2 ou l'une quelconque des revendications 3 à 17 lorsqu'elle est dans la dépendance de la revendication 2, comprenant, en poids non volatil de la composition de pâte inhibitrice de corrosion : Base 30-95% ; Particules inertes 0,0-40% ; Particules métalliques 10 à 70% ; et Inhibiteurs de corrosion 0,0 - 65%. Pâte selon la revendication 18, dans laquelle les particules métalliques sont revêtues par un revêtement de conversion. Pâte selon la revendication 19, dans laquelle la pâte comprend en outre un agent bloquant la lumière ultraviolette ou un colorant.